ВИНИЛЬНЫЕ ПОЛИМЕРЫ, ПОЛУЧЕННЫЕ СУСПЕНЗИОННОЙ, И СВЯЗАННЫЕ С НИМИ СПОСОБЫ

1. Способ получения частиц винильного полимера методом суспензионной полимеризации, включающий:
объединение водной среды и трикальцийфосфата в реакционном сосуде;
добавление в указанный реакционный сосуд pH-стабилизатора;
добавление в указанный реакционный сосуд винильного мономера;
2
добавление в указанный реакционный сосуд пероксидного инициатора, который также генерирует CO в результате первичного или вторичного разложения;
добавление в указанный реакционный сосуд поверхностно-активного вещества или водорастворимого свободнорадикального инициатора для генерирования поверхностно-активного вещества in situ;
поддержание температуры содержимого реактора равной 90°C или выше до момента, когда плотность дисперсной фазы становится по существу равной плотности дисперсионной фазы, с получением суспензии;
при необходимости добавление в указанный реакционный сосуд второй порции трикальцийфосфата и при необходимости добавление в указанный реакционный сосуд второй порции поверхностно-активного вещества, или при необходимости добавление в указанный реакционный сосуд второй порции водорастворимого свободнорадикального инициатора для генерирования поверхностно-активного вещества in situ;
добавление в указанный реакционный сосуд газообразователя;
повышение температуры указанного реакционного сосуда до температуры 100-200°C и выдерживание при этой температуре в течение 1 часа или больше; и
выделение полимерных частиц, имеющих распределение частиц по размерам.
2. Способ получения частиц винильного полимера методом суспензионной полимеризации, включающий:
2
добавление винильного мономера, водной среды, CO-генерирующего инициатора, трикальцийфосфата и pH-стабилизирующего агента в реакционный сосуд при перемешивании с образованием суспензии; и
полимеризацию при температуре выше или равной 90°C, в ходе которой винильный мономер превращается в полимеризованные частицы, имеющие распределение частиц по размерам.
3. Способ по п. 2, в котором начальное значение pH поддерживают до момента, когда плотность дисперсной фазы становится по существу равна плотности дисперсионной фазы.
4. Способ по п. 1, в котором pH-стабилизирующий агент представляет собой одно или больше из следующих веществ: водорастворимый фосфат, бикарбонат и их соли.
5. Способ по п. 4, в котором pH-стабилизирующий агент представляет собой одно или оба из следующих веществ: тринатрийфосфат и бикарбонат натрия.
6. Способ по п. 1, в котором винильный мономер представляет собой одно или больше из следующих веществ: стирол, альфа-метилстирол, п-метилстирол и п-этилстирол.
2
7. Способ по п. 1, в котором CO-генерирующий инициатор представляет собой органический пероксид.
2
8. Способ по п. 1, в котором CO-генерирующий инициатор представляет собой одно или больше из следующих веществ: дибензоилпероксид, дилаурилпероксид, 2-трет-бутилперокси-бензоат, трет-бутилперокси-2-карбонат, трет-бутилперокси-изопропилкарбонат и трет-амилперокси-2-этилгексилкарбонат.
9. Способ по п. 1, в котором поверхностно-активное вещество генерируется in situ из водорастворимого инициатора, который представляет собой одно или больше из следующих веществ: персульфат аммония, калия и натрия.
10. Способ по п. 1, в котором полимеризованные частицы содержат 1,5 вес. % или меньше частиц, имеющих размер, измеренный вдоль главной оси, менее 0,4 мм.
11. Способ по п. 1, в котором полимеризованные частицы не содержат слишком мелких частиц и/или слишком крупных частиц.
12. Способ по п. 1, дополнительно включающий добавление газообразователя перед полимеризацией.
13. Способ по п. 1, дополнительно включающий добавление газообразователя во время полимеризации.
14. Способ по п. 1, дополнительно включающий добавление газообразователя после полимеризации.
15. Способ по п. 1, в котором полимеризованные частицы являются вспениваемыми.
16. Способ по п. 1, в котором полимеризованные частицы представляют собой вспениваемый полистирол.
17. Способ по п. 1, в котором начальное значение pH суспензии выше 7.
18. Способ по п. 17, в котором начальное значение pH суспензии равно 9 или выше.
19. Способ по п. 17, в котором начальное значение рН суспензии составляет от 7 до 11.
20. Способ по п. 1, в котором начальное значение pH поддерживают до момента, пока степень полимеризации винильного мономера меньше или равна 68%.
21. Способ по п. 1, в котором распределение частиц по размерам таково, что 80 вес. % или больше частиц имеет размер в диапазоне от 0,4 до 0,8 мм, 90 вес. % или больше частиц имеет размер в диапазоне от 0,8 до 1,1 мм, 90 вес. % или больше частиц имеет размер в диапазоне от 1,1 до 1,4 мм, или 80 вес. % или больше частиц имеет размер в диапазоне от 1,5 до 2,3 мм.